한편 , 티타니아 ( IV ) 에 톡 사이드 ( Ti ( OC 2 H 5 ) 4 ) 1 . 8 g , 38 % 의 염산 0 . 3 g 및 2 - 프로판올 8 g 을 혼합 하 여 졸 - 겔 상태 의 티타니아 용액 을 준비 한다 . ITO 기판 ( 35 ) 상 에 상기 티타니아 용액 을 스핀코팅 하 여 티타니아 박막 ( 30 ) 을 형성 한다 . 다음 에 , 도 11 ( d ) 에 도시 된 바 와 같이 스핀코팅 된 티타니아 박막 ( 30 ) 이 건조 되 기 전 상기 제 2 다공성 산화 피막 ( 12 ) 상 에 형성 되 어 있 는 나노 포어 가 티타니아 박막 ( 30 ) 과 마주 보 도록 상기 합성 몰드 를 배치 하 고 압착 하 여 티타니아 박막 ( 30 ) 을 엠보싱 시킨다 .